(57)【特許請求の範囲】
【請求項１】
一般式（Ｉ）：
【化１】
0003558421.tif 000013
［式中、Ｒ1は−ＣＨ2−基、−Ｃ（ＣＨ3）2−基または−Ｃ（ＣＦ3）2−基、Ｒ2は一般式：
【化２】
0003558421.tif 000014
（式中、Ｒ3、Ｒ4、Ｒ5およびＲ6はそれぞれ独立して水素原子またはメチル基、Ｒ7およびＲ8はそれぞれ独立して直接結合または炭素数１〜１０のアルキレン基、ｍは１〜５０の整数を示す）で表わされる基または一般式：
【化３】
0003558421.tif 000015
（式中、Ｒ9は直接結合、−ＣＨ2−基、−Ｃ（ＣＨ3）2−基、−Ｃ（ＣＦ3）2−基または式：
【化４】
0003558421.tif 000016
で表わされる基、Ｒ10およびＲ11はそれぞれ独立して水素原子、メチル基、トリフルオロメチル基または水酸基を示す）で表わされる基を示す］で表わされる繰り返し単位を有する芳香族ポリイミドと、該ポリイミドを溶解させうるチッ素原子含有モノマーであるアミド系モノマーまたはＮ−ビニルラクタムとを含有してなる重合成分を重合させてえられた共重合体からなる眼用レンズ材料。 
【請求項２】
芳香族ポリイミドが重量平均分子量１００００〜１５００００を有するものである請求項１記載の眼用レンズ材料。 
【請求項３】
アミド系モノマーがジメチルアクリルアミドである請求項１記載の眼用レンズ材料。
【請求項４】
重合成分が、芳香族ポリイミド０．１〜１５重量％、該ポリイミドを溶解させうるチッ素原子含有モノマーであるアミド系モノマーまたはＮ−ビニルラクタム５０〜９９．９重量％および該ポリイミドを溶解させうるチッ素原子含有モノマーであるアミド系モノマーまたはＮ−ビニルラクタムと共重合可能なモノマー４０重量％以下を含有したものである請求項１、２または３記載の眼用レンズ材料。
【請求項５】
一般式（Ｉ）：
【化５】
0003558421.tif 000017
［式中、Ｒ1は−ＣＨ2−基、−Ｃ（ＣＨ3）2−基または−Ｃ（ＣＦ3）2−基、Ｒ2は一般式：
【化６】
0003558421.tif 000018
（式中、Ｒ3、Ｒ4、Ｒ5およびＲ6はそれぞれ独立して水素原子またはメチル基、Ｒ7およびＲ8はそれぞれ独立して直接結合または炭素数１〜１０のアルキレン基、ｍは１〜５０の整数を示す）で表わされる基または一般式：
【化７】
0003558421.tif 000019
（式中、Ｒ9は直接結合、−ＣＨ2−基、−Ｃ（ＣＨ3）2−基、−Ｃ（ＣＦ3）2−基または式：
【化８】
0003558421.tif 000020
で表わされる基、Ｒ10およびＲ11はそれぞれ独立して水素原子、メチル基、トリフルオロメチル基または水酸基を示す）で表わされる基を示す］で表わされる繰り返し単位を有する芳香族ポリイミドと、該ポリイミドを溶解させうるチッ素原子含有モノマーであるアミド系モノマーまたはＮ−ビニルラクタムとを含有してなる重合成分を用い、該ポリイミドを溶解させうるチッ素原子含有モノマーであるアミド系モノマーまたはＮ−ビニルラクタムに該ポリイミドを溶解させたのち、重合を行なうことを特徴とする眼用レンズ材料の製法。
【発明の詳細な説明】
【０００１】
【発明の属する技術分野】
本発明は、眼用レンズ材料およびその製法に関する。さらに詳しくは、たとえばコンタクトレンズ、眼内レンズなどに有用な眼用レンズ材料およびその製法に関する。
【０００２】
【従来の技術】
従来、眼用レンズ、とくに含水性コンタクトレンズは、含水時に機械的強度が低くなることがあることから、含水時における機械的強度の向上が検討課題としてあげられている。また、紫外線吸収性を付与するために、紫外線吸収剤が配合されたコンタクトレンズは、紫外線吸収剤が溶出する可能性があり、安全性の面で問題がある。
【０００３】
また、眼内レンズにおいては、眼内に挿入する前に施される高圧蒸気滅菌の際の加熱に耐えうるだけの耐熱性を有することが重要な要件の１つとして要求されている。
【０００４】
したがって、従来、透明性を具備しつつ、含水時における機械的強度が高く、紫外線吸収剤を配合しなくても紫外線吸収性にすぐれ、また耐熱性にもすぐれた眼用レンズ材料の開発が望まれている。
【０００５】
【発明が解決しようとする課題】
本発明は、前記従来技術に鑑みてなされたものであり、すぐれた透明性を具備しつつ、含水時における機械的強度が高く、紫外線吸収剤を配合しなくても紫外線吸収性にすぐれ、また耐熱性にもすぐれた眼用レンズ材料を提供することを目的とする。
【０００６】
【課題を解決するための手段】
本発明は、（１）特定のポリイミドと、該ポリイミドを溶解させうる特定のチッ素原子含有モノマーとを含有してなる重合成分を重合させてえられた共重合体からなる眼用レンズ材料、ならびに（２）特定のポリイミドと、該ポリイミドを溶解させうる特定のチッ素原子含有モノマーとを含有してなる重合成分を用い、該ポリイミドを溶解させうる該チッ素原子含有モノマーに該ポリイミドを溶解させたのち、重合を行なうことを特徴とする眼用レンズ材料の製法に関する。
【０００７】
【発明の実施の形態】
本発明の眼用レンズ材料は、前記したように、特定のポリイミド（以下、単にポリイミドともいう）と、該ポリイミドを溶解させうる特定のチッ素原子含有モノマー（以下、単にチッ素原子含有モノマーともいう）とを含有してなる重合成分を重合させてえられた共重合体からなる。
【０００８】
前記ポリイミドとしては、一般式（Ｉ）：
【０００９】
【化５】
0003558421.tif 000002
【００１０】
［式中、Ｒ１は−ＣＨ２−基、−Ｃ（ＣＨ３）２−基または−Ｃ（ＣＦ３）２−基、Ｒ２は一般式：
【００１１】
【化６】
0003558421.tif 000003
【００１２】
（式中、Ｒ３、Ｒ４、Ｒ５およびＲ６はそれぞれ独立して水素原子またはメチル基、Ｒ７およびＲ８はそれぞれ独立して直接結合または炭素数１〜１０のアルキレン基、ｍは１〜５０の整数を示す）で表わされる基または一般式：
【００１３】
【化７】
0003558421.tif 000004
【００１４】
（式中、Ｒ９は直接結合、−ＣＨ２−基、−Ｃ（ＣＨ３）２−基、−Ｃ（ＣＦ３）２−基または式：
【００１５】
【化８】
0003558421.tif 000005
【００１６】
で表わされる基、Ｒ10およびＲ11はそれぞれ独立して水素原子、メチル基、トリフルオロメチル基または水酸基を示す）で表わされる基を示す］で表わされる繰り返し単位を有する芳香族ポリイミドがあげられる。
【００１７】
前記芳香族ポリイミドの具体例としては、たとえば式：
【００１８】
【化９】
0003558421.tif 000006
【００１９】
で表わされる繰り返し単位を有するポリイミド、式：
【００２０】
【化１０】
0003558421.tif 000007
【００２１】
で表わされる繰り返し単位を有するポリイミド、式：
【００２２】
【化１１】
0003558421.tif 000008
【００２３】
で表わされる繰り返し単位を有するポリイミド、式：
【００２４】
【化１２】
0003558421.tif 000009
【００２５】
で表わされる繰り返し単位を有するポリイミド、式：
【００２６】
【化１３】
0003558421.tif 000010
【００２７】
で表わされる繰り返し単位を有するポリイミドなどがあげられる。本発明においては、前記ポリイミドは、単独でまたは２種以上を混合して用いられる。
【００２８】
前記ポリイミドの重量平均分子量は、えられる眼用レンズ材料に充分な機械的強度を付与するために、１００００以上、なかんづく１２０００以上であることが好ましく、またチッ素原子含有モノマーへの溶解性を高めるために、１５００００以下、なかんづく１２００００以下であることが好ましい。
【００２９】
前記重合成分におけるポリイミドの含有率は、機械的強度、紫外線吸収性および耐熱性の向上の点から、０．１重量％以上、なかんづく１重量％以上であることが好ましく、また透明性を高めるために、１５重量％以下、なかんづく１０重量％以下であることが好ましい。
【００３０】
前記ポリイミドを溶解させうるチッ素原子含有モノマーとしては、アミド系モノマー、Ｎ−ビニルラクタムがあげられる。これらのなかでは、アミド系モノマーは、ポリイミドの溶解性にすぐれたものであるので、本発明においては好適に使用しうるものである。
【００３１】
前記アミド系モノマーの具体例としては、たとえばジメチルアクリルアミド、ジエチルアクリルアミドなどがあげられる。これらは単独でまたは２種以上を混合して用いられる。これらのなかでは、ジメチルアクリルアミドは、ポリイミドの溶解性にもっともすぐれたものであるので、本発明においては好適に使用しうるものである。
【００３２】
前記Ｎ−ビニルラクタムの具体例としては、たとえばＮ−ビニルピロリドン、Ｎ−ビニルピペリジン、Ｎ−ビニルカプロラクタムなどがあげられる。これらは単独でまたは２種以上を混合して用いられる。
【００３３】
前記重合成分におけるポリイミドを溶解させうるチッ素原子含有モノマーの含有率は、透明性の向上の点から、５０重量％以上、なかんづく６０重量％以上であることが好ましく、またポリイミドにもとづく機械的強度、紫外線吸収性および耐熱性の向上の点から、９９．９重量％以下、なかんづく９５重量％以下であることが好ましい。
【００３４】
なお、本発明においては、前記重合成分には、前記ポリイミドを溶解させうるチッ素原子含有モノマーと共重合可能なモノマーを配合することができる。
【００３５】
前記ポリイミドを溶解させうるチッ素原子含有モノマーと共重合可能なモノマーの代表例としては、たとえばヒドロキシエチル（メタ）アクリレート、ヒドロキシプロピル（メタ）アクリレート、ヒドロキシブチル（メタ）アクリレートなどの水酸基含有（メタ）アクリレート、（メタ）アクリル酸などの親水性モノマー；メチル（メタ）アクリレートなどのアルキル（メタ）アクリレート、ペンタメチルジシロキサニルメチル（メタ）アクリレート、メチルビス（トリメチルシロキシ）シリルプロピル（メタ）アクリレート、トリス（トリメチルシロキシ）シリルプロピル（メタ）アクリレートなどのシリコン含有（メタ）アクリレート、（ヘキサメチル−３−トリメチルシロキシトリシロキサニル）スチレン、トリス（トリメチルシロキシ）シリルスチレンなどのシリコン含有スチレン誘導体などの疎水性モノマーなどがあげられる。
【００３６】
前記重合成分における前記ポリイミドを溶解させうるチッ素原子含有モノマーと共重合可能なモノマーの含有率は、チッ素原子含有モノマーによるポリイミドの溶解性の向上の点から、４０重量％以下、なかんづく３０重量％以下とすることが好ましく、またかかるモノマーを用いたことによる効果を充分に発現せしめるためには、かかるモノマーの種類にもよるが、通常１重量％以上、なかんづく５重量％以上とすることが好ましい。
【００３７】
また、本発明に用いられる重合成分には、硬度を向上させる目的で、架橋性ビニルモノマーを配合させることができる。
【００３８】
前記架橋性ビニルモノマーの代表例としては、たとえばエチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、ビニル（メタ）アクリレート、１，４−ブタンジオールジ（メタ）アクリレート、Ｎ，Ｎ′−メチレンビス（メタ）アクリルアミド、ヘキサメチレンビスマレイミド、ジビニルベンゼン、トリメチロールプロパントリ（メタ）アクリレート、ジアリルサクシネート、ジエチレングリコールビスアリルカーボネート、アリル（メタ）アクリレートなどがあげられ、これらは単独でまたは２種以上を混合して用いることができる。これらのなかでは、取り扱いが容易であり、架橋反応性が良好であるという点から、エチレングリコールジ（メタ）アクリレートが好ましい。
【００３９】
前記架橋性ビニルモノマーの配合量は、硬度付与効果を充分に発現させるためには、前記重合成分１００部（重量部、以下同様）に対して０．０１部以上、なかんづく０．１部以上とすることが好ましく、また含水率が大きく低下しないようにするばあいには、前記重合成分１００部に対して１０部以下、なかんづく５部以下とすることが好ましい。
【００４０】
本発明の眼用レンズ材料の製法においては、まずポリイミドと、該ポリイミドを溶解させうるチッ素原子含有モノマーとを所定量含有する重合成分を調製し、前記ポリイミドを該ポリイミドを溶解させうるチッ素原子含有モノマーに溶解させ、さらに必要により、前記ポリイミドを溶解させうるチッ素原子含有モノマーと共重合可能なモノマーや架橋性ビニルモノマーを所定量配合したのち、これにたとえばラジカル重合開始剤や光重合開始剤などの重合開始剤を添加し、ついで重合を行なう。
【００４１】
前記重合を行なう方法としては、たとえばラジカル重合開始剤を重合成分に溶解させ、たとえば約３０〜１５０℃にて約２〜２００時間加熱して架橋重合させる方法（加熱重合法）、光重合開始剤を重合成分に溶解させ、光重合開始剤の活性化の吸収帯に応じた波長の光線（たとえば紫外線）を照射して架橋重合させる方法（光重合法）、加熱重合法と光重合法とを組合わせて架橋重合させる方法などがあげられる。
【００４２】
前記加熱重合法を用いるばあいには、恒温槽または恒温室内で加熱してもよく、またマイクロ波のような電磁波を照射してもよく、その加熱は段階的に行なってもよい。また、前記光重合法を用いるばあいには、増感剤をさらに添加してもよい。
【００４３】
本発明の眼用レンズの製造に際しては、前記ポリイミドを前記ポリイミドを溶解させうるチッ素原子含有モノマーに溶解させたのち、通常の塊状重合法により重合を行なうことができるが、前記ポリイミドを溶解させることができる有機溶媒、たとえばジメチルスルホキシド、アセトン、Ｎ，Ｎ−ジメチルホルムアミド、Ｎ，Ｎ−ジメチルアセトアミド、Ｎ−メチルピロリドンなどを用いた溶液重合法を採用することもできる。
【００４４】
前記ラジカル重合開始剤の代表例としては、たとえばアゾビスイソブチロニトリル、アゾビスジメチルバレロニトリル、ベンゾイルパーオキサイド、ｔ−ブチルハイドロパーオキサイド、クメンパーオキサイドなどがあげられる。
【００４５】
前記光重合開始剤の代表例としては、たとえばベンゾイン、メチルオルソベンゾイルベンゾエート、メチルベンゾイルフォルメート、ベンゾインメチルエーテル、ベンゾインエチルエーテル、ベンゾインイソプロピルエーテル、ベンゾインイソブチルエーテル、ベンゾイン−ｎ−ブチルエーテルなどのベンゾイン系光重合開始剤；２−ヒドロキシ−２−メチル−１−フェニルプロパン−１−オン、ｐ−イソプロピル−α−ヒドロキシイソブチルフェノン、ｐ−ｔ−ブチルトリクロロアセトフェノン、２，２−ジメトキシ−２−フェニルアセトフェノン、α，α−ジクロロ−４−フェノキシアセトフェノン、Ｎ，Ｎ−テトラエチル−４，４−ジアミノベンゾフェノンなどのフェノン系光重合開始剤；１−ヒドロキシシクロヘキシルフェニルケトン；１−フェニル−１，２−プロパンジオン−２−（ｏ−エトキシカルボニル）オキシム；２−クロロチオキサンソン、２−メチルチオキサンソンなどのチオキサンソン系光重合開始剤；ジベンゾスバロン；２−エチルアンスラキノン；ベンゾフェノンアクリレート；ベンゾフェノン；ベンジルなどがあげられる。
【００４６】
ラジカル重合開始剤または光重合開始剤は、これらのなかから１種または２種以上を選択して用いればよく、またかかる重合開始剤の使用量は、前記重合成分１００部に対して約０．００１〜５部、なかんづく約０．０１〜２部であることが好ましい。
【００４７】
本発明の眼用レンズ材料を用いて所望の形状を有する、たとえばコンタクトレンズや眼内レンズなどの眼用レンズを成形するばあいには、通常、当業者が行なっている、たとえば切削・研磨による加工法（機械的加工法）、金型を利用した成形法（モールド法）、機械的加工法とモールド法とを組合わせた方法などを採用することができる。
【００４８】
前記機械的加工法は、前記ポリイミドを溶解させうるチッ素原子含有モノマーに、前記ポリイミドを溶解させた重合成分の重合を適当な型または容器の中で行ない、棒状、ブロック状、板状の材料をつくり、これに切削加工、研磨加工などの機械的加工を施し、所望の眼用レンズの形状に加工する方法である。
【００４９】
また、前記モールド法は、所望の眼用レンズの形状に対応した形状を有する金型内で、前記ポリイミドを溶解させうるチッ素原子含有モノマーに、前記ポリイミドを溶解させた重合成分の重合を行ない、所望の形状を有する眼用レンズをうる方法であり、えられた眼用レンズには、必要に応じて機械的に仕上げ加工を施すことができる。
【００５０】
モールド法と機械的加工法とを組合わせた方法は、まず所望の眼用レンズの形状の少なくとも１つの面に対応した形状を有する金型を用意し、この金型内で、前記ポリイミドを溶解させうるチッ素原子含有モノマーに、前記ポリイミドを溶解させた重合成分の重合を行ない、ついで機械的加工を施して所望の形状を有する眼用レンズをうる方法である。
【００５１】
本発明の眼用レンズ材料は、透明性にすぐれ、含水時における機械的強度が高く、しかも紫外線吸収性および耐熱性にすぐれたものであるので、コンタクトレンズをはじめ、眼内レンズなどに好適に使用しうるものである。
【００５２】
【実施例】
つぎに、本発明の眼用レンズ材料およびその製法を実施例にもとづいてさらに詳細に説明するが、本発明はかかる実施例のみに限定されるものではない。
【００５３】
実施例１〜６
表２に示す組成となるように、１００ｍｌ容の三角フラスコに、表１に示されるポリイミド、前記ポリイミドを溶解させうるチッ素原子含有モノマーとしてＮ，Ｎ−ジメチルアクリルアミド（以下、ＤＭＡＡという）、疎水性モノマーとしてメチルメタクリレート（以下、ＭＭＡという）および架橋性ビニルモノマーとしてエチレングリコールジメタクリレート（以下、ＥＤＭＡという）を入れ、充分に混合してポリイミドをＤＭＡＡに溶解させ、さらに重合開始剤として２，２′−アゾビス（２，４−ジメチルバレロトニリル）（以下、Ｖ−６５という）を添加し、すばやく撹拌して混合した。
【００５４】
ポリイミドとＤＭＡＡとが相溶しているか否かを、混合溶液を目視にて観察することによって行なったところ（曇天法）、透明であることから、ポリイミドとＤＭＡＡとが相溶していることが確認された。
【００５５】
つぎに、えられた重合成分を試験管内に移して密栓をし、該重合成分が入った試験管を恒温水槽中に入れ、３０℃で４２時間、３５℃で２３時間、４０℃で７２時間、５０℃で８時間順次加熱し、ついで５０℃から１０℃／１．５時間の昇温速度で加熱し、１３０℃に到達してから、１３０℃で１３．５時間保持した。そののち、室温まで放冷した。つぎに、１１０℃で２時間加熱し、再度室温まで放冷した。
【００５６】
かくしてえられた眼用レンズ材料の物性として、線膨潤率、含水率、屈折率、透明性および強度を以下の方法にしたがって調べた。その結果を表２に示す。
【００５７】
（イ）線膨潤率
えられた眼用レンズ材料を直径１２ｍｍ、厚さ０．２ｍｍの大きさに切断して試験片を作製した。
【００５８】
つぎに試験片を２０℃の水中に浸漬し、平衡含水状態での試験片の直径（Ｄ（ｍｍ））を測定し、次式にもとづいて線膨潤率（２０℃）を算出した。
【００５９】
［線膨潤率（％）］＝［（Ｄ−１２）／Ｄ］×１００
（ロ）含水率
えられた眼用レンズ材料を直径１２ｍｍ、厚さ０．５ｍｍの大きさに切断して試験片を作製し、その重量（Ｗ０（ｇ））を測定した。
【００６０】
つぎに試験片を２０℃の水中に浸漬し、平衡含水状態での試験片の重量（Ｗ（ｇ））を測定し、次式にもとづいて含水率（２０℃）を算出した。
【００６１】
［含水率（重量％）］＝［（Ｗ−Ｗ０）／Ｗ］×１００
（ハ）屈折率
えられた眼用レンズ材料を直径１２ｍｍ、厚さ０．２ｍｍの大きさに切断して試験片を作製した。
【００６２】
つぎにこの試験片の２０℃における屈折率（ｎ２０Ｄ）をアッベ屈折計（（株）アタゴ製、商品名：１−Ｔ）を用いて測定した。
【００６３】
（ニ）透明性
えられた眼用レンズ材料を直径１２ｍｍ、厚さ０．２ｍｍの大きさに切断して試験片を作製した。
【００６４】
つぎにこの試験片を１７時間煮沸後に含水状態で透明性を目視にて観察し、以下の評価基準に基づいて評価した。
【００６５】
（評価基準）
○：透明
△：やや曇りが認められる
×：白濁して不透明
（ホ）強度
えられた眼用レンズ材料を直径１２ｍｍ、厚さ約０．２ｍｍの大きさに切断して試験片を作製した。
【００６６】
▲１▼突抜荷重
突抜強度試験機（（株）共和電業製、１２０Ｔ−１０００Ｃ）を用い、直径１／１６インチの押圧針を試験片にあて、試験片が破断するときの突抜荷重（ｇ）を測定した。
【００６７】
▲２▼伸び率
前記突抜荷重の測定時において、試験片の破断時の伸び率（％）を測定した。
【００６８】
▲３▼強度指数
材料の強度は、伸び率（％）と突抜荷重（ｇ）との双方に依存する。
【００６９】
そこで、相対的強度の目安として、次式により強度指数を算出した。
【００７０】
［強度指数（ｇ・％／μｍ）］＝［突抜荷重（ｇ）×伸び率（％）］／［２×試験片の厚さ（μｍ）］
なお、表２中には、かかる強度の試験に用いた試験片の厚さ（μｍ）もあわせて示す。
【００７１】
比較例１
実施例１において、重合成分として、紫外線吸収剤（チバガイギー社製、チヌビン３２６、以下、ＵＶという）１部、ＤＭＡＡ８０部、ＭＭＡ１９部およびＥＤＭＡ０．５部からなる重合成分を用い、これに重合開始剤としてＶ−６５を０．１部配合して用いたほかは、実施例１と同様にして眼用レンズ材料を作製した。
【００７２】
えられた眼用レンズ材料の物性を実施例１と同様にして調べた、その結果を表２に示す。
【００７３】
【表１】
0003558421.tif 000011
【００７４】
【表２】
0003558421.tif 000012
【００７５】
つぎに、実施例１〜５および比較例１でえられた眼用レンズ材料を直径１２ｍｍ、厚さ０．２ｍｍの大きさに切断して試験片を作製した。
【００７６】
この試験片を蒸留水中に１時間浸漬したのち、自記分光光度計（（株）島津製作所製、商品名：ＵＶ−３１００）を用いて光線透過率を測定した。その結果を図１〜２に示す。
【００７７】
つぎに、前記試験片を１７時間煮沸したのち、前記と同様にして再度、光線透過率を測定した。その結果を図３〜４に示す。
【００７８】
表２に示された結果から、実施例１〜６でえられた眼用レンズ材料は、いずれも高含水率を有するにもかかわらず、線膨潤率が高く、突抜荷重が大きく、伸び率が高いことがわかる。
【００７９】
また、図１〜４に示された結果から、実施例１〜５でえられた眼用レンズ材料は、紫外線吸収性にすぐれ、また煮沸前後の光線透過率の変化が小さいことから、ポリイミドの溶出がほとんど起きていない耐熱性にすぐれたものであることがわかる。
【００８０】
【発明の効果】
本発明の眼用レンズ材料は、すぐれた透明性を具備しつつ、含水時における機械的強度が高く、紫外線吸収性および耐熱性にすぐれたものであるので、コンタクトレンズをはじめ、眼内レンズなどとして好適に使用しうるものである。
【図面の簡単な説明】
【図１】本発明の実施例１〜３でえられた眼用レンズ材料の煮沸前における波長と光線透過率の関係を示すグラフである。
【図２】本発明の実施例４〜５および比較例１でえられた眼用レンズ材料の煮沸前における波長と光線透過率の関係を示すグラフである。
【図３】本発明の実施例１〜３でえられた眼用レンズ材料の煮沸後における波長と光線透過率の関係を示すグラフである。
【図４】本発明の実施例４〜５および比較例１でえられた眼用レンズ材料の煮沸後における波長と光線透過率の関係を示すグラフである。
【図１】
0003558421.tif 000021
【図２】
0003558421.tif 000022
【図３】
0003558421.tif 000023
【図４】
0003558421.tif 000024